(57)【要約】【課題】  呼吸がしやすく、血液や飛沫などの透過を防止できるマスクを提供する。【解決手段】  着用者に面する内面と、内面とは反対側に位置する外面とを有するマスクであって、第１〜第４のフィルタを有する。第１のフィルタは、マスクの外面に配置され、通気性を有し、吸水能力が１００％以上、１０００％未満である。第２のフィルタは、第１のフィルタに対してマスの内面側に積層され、通気性を有し、吸水能力が３０％未満である。第３のフィルタは、第２のフィルタに対してマスクの内面側に積層され、通気性を有し、吸水能力が５０％未満であるエレクトレットフィルターからなる。第４のフィルタは、マスクの内面に配置され、通気性を有する。【選択図】なし【特許請求の範囲】
【請求項１】
着用者に面する内面と、前記内面とは反対側に位置する外面とを有するマスクであって、  前記外面に配置され、通気性を有し、吸水能力が１００％以上、１０００％未満からなる第１のフィルタと、
前記第１のフィルタに対して前記内面側に積層され、通気性を有し、吸水能力が３０％未満である第２のフィルタと、
前記第２のフィルタに対して前記内面側に積層され、通気性を有し、吸水能力が５０％未満であるエレクトレットフィルターからなる第３のフィルタと、
前記内面に配置され、通気性を有する第４のフィルタと、
からなることを特徴とするマスク。
【請求項２】
前記第１のフィルタの目付けが１５g／ｍ2以上、４０g／ｍ2以下であることを特徴とする請求項１に記載のマスク。
【請求項３】
前記第１のフィルタおよび前記第２のフィルタは、エレクトレットフィルター以外のフィルタであることを特徴とする請求項１又は２に記載のマスク。
【請求項４】
前記第４のフィルタが、吸水能力が１００％以上、１０００％未満であることを特徴とする請求項１から３のいずれか一つに記載のマスク。
【請求項５】
前記第１のフィルタおよび／または前記第４のフィルタの少なくとも一部に、殺菌性および／または抗ウイルス性を有する無機微粒子が固定されていることを特徴とする請求項４に記載のマスク。
【請求項６】
前記第１のフィルタ及び前記第４のフィルタは、レーヨン繊維からなり、
前記第２のフィルタ及び前記第３のフィルタは、ポリプロピレン繊維からなることを特徴とする請求項１から５のいずれか一つに記載のマスク。
【発明の詳細な説明】
【技術分野】
【０００１】
本発明は、血液や飛沫などの透過を防止するマスクに関する。
【背景技術】
【０００２】
２０１０年以降、日本では東日本大震災をはじめ、九州北部豪雨、熊本地震など、多くの自然災害が発生しており、多くの避難者が避難生活を余儀なくされている。また、自然災害以外でも、海外での爆破テロやビル火災など、多くの犠牲者が出る事件も起きている。このような場面で一番問題になっているのが、救護活動をする人々の感染症対策である。多くのウイルス感染症は血液により感染が拡大するため、救護に際しては、防護服やマスク、キャップなどを着用することが推奨されているが、これらを着脱する際に手に感染症患者の血液が付着したり、飛沫が防護服やマスクを透過して、口などから感染したりすることがある。【０００３】
これらの課題を解決するために、マスクの表面に抗ウイルス剤を固定したウイルス不活化マスク（特許文献１）や、飛沫の透過を防止したサージカルマスク（特許文献２）などが開発されている。
【先行技術文献】
【特許文献】
【０００４】
【特許文献１】ＷＯ２０１１／０４００３５号公報
【特許文献２】特表２０１４−５０３２８８号公報
【発明の概要】
【発明が解決しようとする課題】
【０００５】
しかしながら、特許文献１のマスクでは、付着したウイルスを不活化するものの、血液のような大量の水分を含むものの透過を防止することはできなかった。また、特許文献２のマスクについては、血液の透過を防止する性能（以下、血液バリア性と称す）には優れているものの、その分、目の細かいフィルタを用いているため呼吸がしづらく、また付着したウイルスや細菌などを不活化することもできなかった。【０００６】
そこで本発明は、上記課題を解決するために、呼吸がしやすく、血液や飛沫などの透過を防止できるマスクを提供することを目的とする。
【課題を解決するための手段】
【０００７】
すなわち第１の発明は、着用者に面する内面と、前記内面とは反対側に位置する外面とを有すマスクであって、
前記外面に配置され、通気性を有し、吸水能力が１００％以上、１０００％未満からなる第１のフィルタと、
前記第１のフィルタに対して前記内面側に積層され、通気性を有し、吸水能力が３０％未満である第２のフィルタと、
前記第２のフィルタに対して前記内面側に積層され、通気性を有し、吸水能力が５０％未満であるエレクトレットフィルターからなる第３のフィルタと、
前記内面に配置され、通気性を有する第４のフィルタと、
からなることを特徴とするマスクである。【０００８】
また第２の発明は、第１の発明において、前記第１のフィルタの目付けが１５g／ｍ2以上、４０g／ｍ2以下であることを特徴とするマスクである。【０００９】
さらに第３の発明は、第１または第２の発明において、前記第１のフィルタ及び前記第２のフィルタはエレクトレットフィルター以外のフィルタであることを特徴とするマスクである。【００１０】
さらに第４の発明は、第１から第３の発明のいずれかにおいて、前記第４のフィルタの吸水能力が１００％以上、１０００％未満であることを特徴とするマスクである。【００１１】
さらに第５の発明は、第４の発明において、前記第１のフィルタおよび／または前記第４のフィルタの少なくとも一部に、殺菌性および／または抗ウイルス性を有する無機微粒子が固定されていることを特徴とするマスクである。【００１２】
さらに第６の発明は、第１から第５の発明のいずれかにおいて、前記第１のフィルタ及び前記第４のフィルタがレーヨン繊維からなり、前記第２のフィルタ及び前記第３のフィルタがポリプロピレン繊維からなることを特徴とするマスクである。
【発明の効果】
【００１３】
本発明によれば、呼吸がしやすく、血液や飛沫などの透過を防止できるマスクを提供するものである。また、上記第５の発明によれば、付着した血液や飛沫に含まれる細菌やウイルスを不活化することができるマスクを提供するものである。
【発明を実施するための形態】
【００１４】
以下、本発明の実施形態について説明する。また本明細において「吸水能力」とはJIS L 1912:1997に基づき測定された値のことである。具体的には、吸水能力ＷＡ［％］は、下記（１）式に基づいて算出される。
【００１５】
【化１】
2018074337.tif 000002
上記（１）式において、ＭＫは、水中に浸漬する前の試料の重さ（５回の測定値の平均値）であり、ＭＮは水中に浸漬した後の試料の重さ（５回の測定値の平均値）である。
【００１６】
本実施形態は、通気性を有する４つのフィルタからなり、最外層（マスクの着用者から一番遠い層）から内側に向かって、第１のフィルタ、第２のフィルタ、第３のフィルタ、第４のフィルタの順に積層されたマスクである。これらのフィルタは、マスクの厚み方向に沿って積層されてウェルダー溶着されることにより、一体化されている。これらの一体化処理は、ウェルダー溶着に限定されず、他の方法、例えば縫着としてもよい。
【００１７】
まず、本発明のマスクを構成する第１のフィルタについて説明する。
【００１８】
第１のフィルタは、吸水能力が１００％以上、１０００％未満であること、つまり親水性を有する素材からなることを特徴とする。第１のフィルタの吸水能力は、好ましくは１００％以上、９００％以下であり、より好ましくは１００％以上、８５０％以下である。血液や飛沫は最外層である第１のフィルタに一番多く付着する。この時、第１のフィルタに衝突した血液や飛沫は、第１のフィルタが親水性であるため、第２のフィルタの側に移動するのではなく、第１のフィルタの表面に沿って広がりやすくなる。したがって、第１のフィルタを透過する血液や飛沫の量を大きく減少させることができる。
【００１９】
第１のフィルタに用いる素材としては、濡れ広がりやすい親水性を有する素材であれば当業者が適宜選定できるものであるが、天然繊維、再生繊維、半合成繊維などが好ましい。これらの繊維としては、例えば、綿、カポック、麻、ウール、シルク、リヨセル（登録商標）、テンセル（登録商標）、レーヨン、レーヨンＰＥＴ混紡繊維、ビスコースレーヨン、ポリノジック、キュプラ（登録商標）、カゼイン繊維、再生絹糸、アセテート、トリアセテート、酸化アセテート、プロミックスなどが挙げられるが、適度な強度と風合いのよさから、綿、レーヨン、レーヨンＰＥＴ混紡繊維などが特に好ましい。
【００２０】
また、第１のフィルタは通気性を有するが、通気性以外の機能も持たせるために、第１のフィルタの素材としては不織布が好ましい。不織布を用いることにより、特に良好な肌触りや皮膚への低刺激性を確保したり、第１のフィルタの親水性素材が三次元方向（第１のフィルタの表面に沿った二次元方向と、第１のフィルタの厚み方向）に存在することによって吸水性を向上させたりすることができる。また、第１のフィルタの目付けについては１５g/ｍ2以上、４０g/ｍ2以下であることが好ましく、１５g/ｍ2以上、２５/ｍ2以下であることがより好ましい。目付けが１５g/ｍ2未満であると、血液や飛沫が第１のフィルタを通過しやすくなり、上述したように血液や飛沫を第１のフィルタの表面に沿って広げにくくなる。一方、目付けが４０g/ｍ2より大きくなると、着用者が息苦しいと感じるからである。また、息を吸い込むときにマスクの外側の面からの流入空気（第１〜第４のフィルタを通過して流入する空気）以外にマスクと着用者（顔面）との隙間から流入する空気が多くなる、つまりマスクを介さずに吸入する空気量が増大して、マスク着用の効果が低減する場合も生じるので好ましくない。
【００２１】
さらに、第１のフィルタの外面（マスクの外側の面及び、第２のフィルタと対向する面の少なくとも一方）には、抗菌、抗ウイルス性を有する無機微粒子（以下、抗菌・抗ウイルス性微粒子と称す）が、バインダーを介して結合している。
【００２２】
抗菌・抗ウイルス性微粒子は、ヨウ化白金（II）、ヨウ化パラジウム（II）、ヨウ化銀（I）、ヨウ化銅（I）、およびチオシアン酸銅（I）からなる群から少なくとも１種選択される無機化合物の微粒子であり、グラム陽性、陰性にかかわらず抗菌性を示し、エンベロープの有無にもかかわらずウイルスを不活化可能である。また、本発明で用いられる抗菌・抗ウイルス性微粒子は、タンパク質や脂質の存在下にあっても、細菌やウイルスを不活化することができる。
【００２３】
抗菌・抗ウイルス性微粒子のウイルスの不活化機構については現在のところ、必ずしも明確ではないが、抗菌・抗ウイルス性微粒子が空気中あるいは飛沫中の水分と接触すると、その一部の酸化還元反応により、本実施形態のマスクに付着したウイルス表面の電気的チャージや、膜タンパク質や、ＤＮＡなどに何らかの影響を与えて不活化させるものと考えられる。そのため、親水性を有する基材上（フィルタの外面）に抗菌・抗ウイルス性微粒子が存在していると、空気中あるいは飛沫中の水分が親水性を有する基材上に保持され易いため、抗菌・抗ウイルス性微粒子が菌やウイルスに作用し易くなるので好ましい。  
【００２４】
ここで、抗菌・抗ウイルス性微粒子の粒子径は特に限定されず当業者が適宜設定可能であるが、平均粒子径が１ｎｍ以上、５００ｎｍ未満であるのが好ましい。平均粒子径が１ｎｍ未満では物質的に不安定となるため、抗菌・抗ウイルス性微粒子同士が物理的な相互作用によって凝集し、第１のフィルタの外面に抗菌・抗ウイルス性微粒子を均一に固定させるのが困難となる。また、平均粒子径が５００ｎｍ以上である場合は、５００ｎｍ未満と比べて、抗菌・抗ウイルス性微粒子及び第１のフィルタの密着性が低下する。なお、本明細書において、平均粒子径とは、体積平均粒子径をいう。
【００２５】
本実施形態において、抗菌・抗ウイルス性微粒子は、バインダーを介して、第１のフィルタに固定されている。バインダーとしては、特に限定されるものではないが、シランモノマーやその重合体であるオリゴマーは、分子量が低く、その為、抗菌・抗ウイルス性微粒子と、細菌、ウイルスとの接触を阻害することが低くなり、効果的に細菌やウイルスを不活化できるため好適である。また、シランモノマーやその重合体であるオリゴマーは、抗菌・抗ウイルス性微粒子や第１のフィルタとの密着性も高くなるため、抗菌・抗ウイルス性微粒子を第１のフィルタに安定に固定することが可能となる。
【００２６】
このように、本実施形態のマスクにおいては、バインダーとして、シランモノマーやそのオリゴマーを用いれば、シランモノマーあるいはそのオリゴマーが少量でも十分な固定力があるため、第１のフィルタに固定された抗菌・抗ウイルス性微粒子の露出面積（バインダーで覆われていない領域の面積）を大きくすることができる。よって、抗菌・抗ウイルス性微粒子をシランモノマーやそのオリゴマー以外の合成樹脂などのバインダーを用いて第１のフィルタに固定した場合と比較して、第１のフィルタ表面に付着した細菌やウイルスが抗菌・抗ウイルス性微粒子と接触する確率を高くすることができる。そのため、抗菌・抗ウイルス性微粒子が少量であっても効率良く細菌やウイルスを不活化することができる。
【００２７】
上記シランモノマーの中でも、不飽和結合部を有するシランカップリング剤が好適に用いられる。カップリング剤は加水分解により多数の親水基（−ＯＨ基）を有するため、親水性の高い第１のフィルタに無機微粒子からなる疎水性の抗菌・抗ウイルス性微粒子を固定しても、親水性を高く保つ（吸水能力を保つ）効果があるからである。
【００２８】
また、抗菌・抗ウイルス性微粒子は、シランモノマーまたはそのオリゴマーとの化学結合により第１のフィルタに強固に固定されているので、シランモノマーやそのオリゴマー以外の合成樹脂などのバインダーを用いた従来の場合と比べて、第１のフィルタからの抗菌・抗ウイルス性微粒子の脱落が大きく抑制されている。そのため、本実施形態のマスクは、従来と比べて細菌やウイルスの不活化作用を維持できる時間を延ばすことができる。なお、シランモノマーを選択することにより、縮合反応やアミド結合、水素結合、イオン結合、或いはファンデルワールス力や物理的吸着などにより抗菌・抗ウイルス性微粒子を第１のフィルタに保持させてもよい。
【００２９】
本実施形態において、抗菌・抗ウイルス性微粒子が第１のフィルタ上に保持される形態については特に限定されず、当業者が適宜選択できる。例えば、抗菌・抗ウイルス性微粒子が第１のフィルタ上において散在していてもよい。また、抗菌・抗ウイルス性微粒子の集合体が平面状または３次元状の形態で第１のフィルタに保持されるようにしてもよい。より具体的には、集合体は、点状、島状、薄膜状等の形態で保持されることができる。また、集合体が３次元状の形態で保持される場合、抗菌・抗ウイルス性微粒子には、シランモノマーまたはそのオリゴマーを介して第１のフィルタに結合するもの（抗菌・抗ウイルス性微粒子ａと称す）と、シランモノマーまたはそのオリゴマーを介して抗菌・抗ウイルス性微粒子ａに結合するものとが存在する。
【００３０】
ここで、抗菌・抗ウイルス性微粒子が本実施形態のマスクに保持される量は、マスクの使用目的や用途及び抗菌・抗ウイルス性微粒子の粒子径を考慮して当業者が適宜設定することが可能である。具体的には、第１のフィルタ上に保持される物質（バインダー及び抗菌・抗ウイルス性微粒子）の合計に対して、抗菌・抗ウイルス性微粒子が１．０質量％から８０．０質量％であることが好ましく、より好ましくは５．０質量％から６０．０質量％である。抗菌・抗ウイルス性微粒子が１．０質量％に満たない場合は、１．０質量％以上である場合と比較して、細菌やウイルスを不活化する活性が低下する。また、抗菌・抗ウイルス性微粒子を８０．０質量％より多くしても、１．０質量％から８０．０質量％の範囲内にある場合と比較して、細菌やウイルスを不活化する効果に大差はない。また、抗菌・抗ウイルス性微粒子が８０．０質量％より多いと、バインダーの量が不足することによって、シランモノマーの縮合反応により形成されたオリゴマーのバインディング性が低下し、８０．０質量％以下である場合と比較して、抗菌・抗ウイルス性微粒子が第１のフィルタ上から離脱し易くなる。
【００３１】
本実施形態のマスクによれば、ゲノムの種類や、エンベロープの有無等にかかわることなく、様々なウイルスを不活化することができる。このウイルスとしては、例えば、ライノウイルス・ポリオウイルス・口蹄疫ウイルス・ロタウイルス・ノロウイルス・エンテロウイルス・ヘパトウイルス・アストロウイルス・サポウイルス・Ｅ型肝炎ウイルス・Ａ型、Ｂ型、Ｃ型インフルエンザウイルス・パラインフルエンザウイルス・ムンプスウイルス（おたふくかぜ）・麻疹ウイルス・ヒトメタニューモウイルス・ＲＳウイルス・ニパウイルス・ヘンドラウイルス・黄熱ウイルス・デングウイルス・日本脳炎ウイルス・ウエストナイルウイルス・Ｂ型、Ｃ型肝炎ウイルス・東部および西部馬脳炎ウイルス・オニョンニョンウイルス・風疹ウイルス・ラッサウイルス・フニンウイルス・マチュポウイルウス・グアナリトウイルス・サビアウイルス・クリミアコンゴ出血熱ウイルス・スナバエ熱・ハンタウイルス・シンノンブレウイルス・狂犬病ウイルス・エボラウイルス・マーブルグウイルス・コウモリリッサウイルス・ヒトＴ細胞白血病ウイルス・ヒト免疫不全ウイルス・ヒトコロナウイルス・ＳＡＲＳコロナウイルス・ヒトポルボウイルス・ポリオーマウイルス、ヒトパピローマウイルス・アデノウイルス・ヘルペスウイルス・水痘・帯状発疹ウイルス・ＥＢウイルス・サイトメガロウイルス・天然痘ウイルス・サル痘ウイルス・牛痘ウイルス・モラシポックスウイルス・パラポックスウイルス・ジカウイルスなどを挙げることができる。
【００３２】
また、本実施形態のマスクによれば、不活化できる細菌についても特に限定されず、グラム陽性、陰性、好気性、嫌気性などの性質にかかわらず様々な細菌等を殺菌することができる。この細菌としては、例えば、大腸菌、黄色ブドウ球菌、表皮ブドウ球菌、連鎖球菌、肺炎球菌、インフルエンザ菌、百日咳菌、腸炎菌、肺炎桿菌、緑膿菌、ビブリオ、サルモネラ菌、コレラ菌、赤痢菌、炭疽菌、結核菌、ボツリヌス菌、破傷風菌、レンサ球菌などを挙げることができる。
【００３３】
さらに、本実施形態のマスクによれば、例えば飛沫などが付着した結果、細菌やウイルスの他に脂質やタンパク質が存在していても、細菌やウイルスを不活化することができる。
【００３４】
したがって、本実施形態のマスクによれば、該マスクに付着した細菌やウイルスを不活化できるため、着用者の感染を予防することができる。さらに、使用後のマスクに触れた場合にも２次感染を起こしにくくすることができる。
【００３５】
続いて本実施形態の第２のフィルタについて説明する。
【００３６】
本実施形態の第２のフィルタは、吸水能力が３０％未満であることを特徴とする。第２のフィルタの吸水能力は、好ましくは２０％未満、より好ましくは１０％未満である。第２のフィルタは、吸水能力が３０％未満であるため、第１のフィルタを透過した飛沫や血液をブロックするとともに、血液や飛沫が第１のフィルタに沿って移動することを補助する役目を持つ。吸水能力が３０％以上であると、飛沫や血液は第２のフィルタを透過してしまうため好ましくない。
【００３７】
第２のフィルタは、エレクトレットフィルター以外のフィルタであるのが望ましい。エレクトレットフィルターは集塵効率が高く、細かい粒子などを捕捉すること可能であるが、本願マスクの第２のフィルタのように、多層フィルタマスクの外層に近い位置に集塵効率の高いフィルタを配置すると、粉塵などによって短時間で目詰まりを起こしてマスクの機能低下を起こし易くなる。そのため、外側のフィルタより内側のフィルタにより集塵効果が高いフィルタを配置するのが望ましい。後述の通り、本実施形態のマスクでは第３のフィルタにはエレクトレットフィルターを使用するので、第２のフィルタを透過した粒子などを第３のフィルタで補足することが可能である。よって、第２のフィルタにエレクトレットフィルター以外のフィルタを使用することで、目詰まりを生じにくく、かつ集塵効率の高いマスクを得ることができる。また、第２のフィルタをエレクトレットフィルター以外のフィルタにより構成する場合には、第１のフィルタもエレクトレットフィルター以外のフィルタにより構成することが好ましい。第１のフィルタと第２のフィルタの両方がエレクトレットフィルター以外のフィルタにより構成されることにより、さらに目詰まりが生じにくくなる。さらに、マスクの外側の面又は内側の面に配置されるフィルタは、粉塵と接触しやすいため、これらのフィルタをエレクトレットフィルターで構成した場合、粉塵などによって短時間で目詰まりを起こしてマスクの機能低下を起こし易くなる。このため、第１のフィルタや第４のフィルタは、エレクトレットフィルター以外のフィルタにより構成することが好ましい。なお、エレクトレットフィルターは、帯電体であるため、帯電しやすい疎水性の素材で構成される（つまり、帯電しにくい親水性の素材で構成されにくい）。従って、親水性の素材が用いられるフィルタ（例えば、第１のフィルタ）は、エレクトレットフィルターとして構成しにくい。
【００３８】
吸水能力が３０％未満である材料としては、合成繊維が好ましい。合成繊維の材料としては、具体的には、ポリエステル、ポリプロピレン、ポリエチレンテレフタレート、ナイロン、アクリル、ポリアクリル酸、ポリメタクリル酸メチルなどが挙げられるが、血液等の透過を防止する性能に優れたポリプロピレンが好ましい。
【００３９】
本実施形態の第２のフィルタも、上述の第１のフィルタと同様に、通気性を有するが、通気性以外の機能も持たせるために、第２のフィルタの素材としては不織布が好ましい。不織布を用いることにより、良好な肌触りや皮膚への低刺激性を確保したり、上述した吸水能力を有する第２のフィルタの材料が三次元方向（第１のフィルタの表面に沿った二次元方向と、第１のフィルタの厚み方向）に存在することによって撥水性を向上させたりすることができる。また、第２のフィルタの目付けは、１５g/ｍ2以上４０g/ｍ2以下であることが好ましく、１５g/ｍ2以上、２５/ｍ2以下であることがより好ましい。目付けが１５g/ｍ2未満であると、血液や飛沫が第２のフィルタを通過しやすくなり、第２のフィルタの上記役目を果たしにくくなる。一方、目付けが４０g/ｍ2より大きくなると、マスクの着用者が息苦しいと感じるからである。
【００４０】
さらに、本実施形態の第３のフィルタについて説明する。
【００４１】
本実施形態の第３のフィルタは、吸水能力が５０％未満であるのエレクトレットフィルターからなることを特徴とする。第３のフィルタの吸水能力は、好ましくは４０％未満であり、より好ましくは３０％未満である。
【００４２】
エレクトレットフィルターは、集塵効率の高いフィルタとして知られているため、第１、第２のフィルタを透過してしまったウイルスや細菌、粉塵などを低目付でも効率良く捕集することができる。第３のフィルタがエレクトレットフィルターでない場合、細かい粉塵などが透過してしまう場合がある。また、該エレクトレットフィルターを、第２のフィルタと同様に、吸水能力の低い素材で構成することにより、第１、第２のフィルタを透過してしまった飛沫や血液を最終的にブロックすることができる。
【００４３】
吸水能力が５０％未満である材料としては、合成繊維が好ましい。合成繊維の材料としては、具体的には、ポリエステル、ポリプロピレン、ポリエチレンテレフタレート、ナイロン、アクリル、ポリアクリル酸、ポリメタクリル酸メチルなどが挙げられるが、血液等の透過を防止する性能に優れたポリプロピレンが好ましい。
【００４４】
本実施形態の第３のフィルタも、上述の第１、２のフィルタと同様に、通気性を有するが、通気性以外の機能も持たせるために、第３のフィルタの素材としては不織布が好ましい。不織布を用いることにより、良好な肌触りや皮膚への低刺激性を確保したり、上述した吸水能力を有する第３のフィルタの材料が三次元方向（第１のフィルタの表面に沿った二次元方向と、第１のフィルタの厚み方向）に存在することによって撥水性を向上させたりすることができる。また、第３のフィルタの目付けは、１５g/ｍ2以上４０g/ｍ2以下であることが好ましく、１５g/ｍ2以上、２５/ｍ2以下であることがより好ましい。目付けが１５g/ｍ2未満であると、血液や飛沫が第３のフィルタを通過しやすくなり、第３のフィルタの上記役目を果たしにくくなる。一方、目付けが４０g/ｍ2より大きくなると、マスクの着用者が息苦しいと感じるからである。
【００４５】
最後に、本実施形態の第４のフィルタについて説明する。
【００４６】
本実施形態の第４のフィルタは、通気性を有することを特徴とする。第１のフィルタから第３のフィルタで血液や飛沫の透過を防止しきれないこともあるため、第４のフィルタが設けられない場合、血液バリア性が低下する。第４のフィルタは、通気性があれば特に限定されることはないが、マスクの着用者に直接触れるものであるため、吸水性が高くないと呼気中に含まれる水分などが、マスクの内側にこもってしまい不快になるため親水性であることが好ましい。例えば、第４のフィルタの吸水能力を１００％以上、１０００％未満とすることができる。ここで、第４のフィルタの吸水能力は、好ましくは１００％以上、９００％以下であり、より好ましくは１００％以上、８５０％以下である。そのため、第４のフィルタの材料も、第１のフィルタと同様に、天然繊維、再生繊維、半合成繊維などが好ましく、特に綿、レーヨンが好ましい。
【００４７】
さらに、第４のフィルタの外面（着用者側に露出する面及び、第３のフィルタと対向する面の少なくとも一方）には、第１のフィルタと同様に、抗菌・抗ウイルス性微粒子がバインダーによって固定されていてもよい。第４のフィルタの外面に抗菌・抗ウイルス性微粒子を固定することにより、万が一、第３のフィルタを通過してしまった飛沫や血液中に含まれる細菌やウイルスを不活化することができる。しかも、マスクを長期間使用しても菌の増殖による臭いの発生を抑えることができるため、さらに安全性が高く長期使用可能なマスクを提供できる。
【００４８】
抗菌・抗ウイルス性微粒子の平均粒子径や質量％については、第１のフィルタに固定される抗菌・抗ウイルス性微粒子と同様に設定することができる。また、バインダーとしては、シランモノマーやそのオリゴマーを用いることができる。
【００４９】
ここで、本実施形態のマスクでは、第１のフィルタだけでなく第４のフィルタの吸水能力を１００％以上、１０００％未満とするとともに、これら第１のフィルタ及び／又は第４のフィルタの少なくとも一部分に抗菌・抗ウイルス性微粒子を固定（保持）することが好ましい。このように構成される本実施形態のマスクでは、第１のフィルタ及び第４のフィルタが水分を保持しやすいため、フィルタに保持される抗菌・抗ウイルス性微粒子が水分と接触しやすくなり、抗菌性及び抗ウイルス性が向上しやすい。また、第１のフィルタと第４のフィルタは、マスクの外側の面又は内側の面に配置されるフィルタであり、細菌やウイルスが付着しやすい位置に配置される。このため、マスクに付着するより多くの細菌やウイルスを不活化しやすい。
【００５０】
また、本実施形態のマスクは、第１のフィルタ及び第４のフィルタがレーヨン繊維から構成され、第２のフィルタ及び第３のフィルタがポリプロピレン繊維から構成されていることが好ましい。
【００５１】
以上、本実施形態のマスクについて詳述してきたが、本発明はこれに限定されることなく他の態様とすることも可能である。このように、本発明のマスクを用いると、着用者は快適に過ごせると共に、血液や飛沫の透過も防止でき、付着した細菌やウイルスによる感染も防止することができる。
【実施例】
【００５２】
次に、実施例を挙げて本発明をより具体的に説明する。ただし、本発明はこれらの実施例のみに限定されるものではない。【００５３】
（実施例１）
第１のフィルタとして、レーヨンＰＥＴ混紡不織布（目付け20g／ｍ2）を、第２のフィルタとして、ポリプロピレン不織布（目付け20g／ｍ2）を、第３のフィルタとして、ポリプロピレンエレクトレットフィルター１（三井化学（株）製  MPER04目付け20g／ｍ2）を、第４のフィルタとして、第１のフィルタと同じレーヨンＰＥＴ混紡不織布（目付け20g／ｍ2）を用いた。これら４つのフィルタを第1、第２、第３、第４のフィルタの順にウェルダー融着したものを実施例１のサンプルとした。【００５４】
（実施例２）
実施例１の第１と第４のフィルタをレーヨン不織布（目付け20g／ｍ2）にした以外は実施例１と同様の方法にて実施例２のサンプルを得た。【００５５】
（実施例３）
抗菌・抗ウイルス剤としての市販のヨウ化銅（I）粉末を、エタノールに1.0質量％加え、さらに、メタクリロキシプロピルトリメトキシシランを表面に共有結合させた酸化ジルコニウム粒子を1.4質量％加え、ホモジナイザーで5分間プレ分散後、ビーズミルにて解砕・分散し、平均粒子径146ｎｍのスラリーを得た。なお、ここでいう平均粒子径とは、体積平均粒子径のことをいう。続いて、このスラリーにテトラメトキシシランを0.7質量％加えたものを、実施例２の第１のフィルタと同じレーヨン不織布にスプレー塗工後、120℃、3分間乾燥することで、実施例３で用いる抗菌・抗ウイルス性を有する第１のフィルタを得た。この抗菌・抗ウイルス性を有する第１のフィルタと、実施例２で用いた第２、第３、第４のフィルタをウェルダー融着したものを実施例３のサンプルとした。【００５６】
（実施例４）
実施例３の第１のフィルタと同じものを第４のフィルタとした以外は実施例３と同じ方法で実施例４のサンプルを得た。【００５７】
（実施例５）
実施例４の第１のフィルタに用いたレーヨン不織布の目付けを15g／ｍ2とした以外は実施例４と同じ方法で実施例５のサンプルを得た。【００５８】
（実施例６）
実施例４の第１のフィルタに用いたレーヨン不織布の目付けを40g／ｍ2とした以外は実施例４と同じ方法で実施例６のサンプルを得た。【００５９】
（実施例７）
実施例４の第２のフィルタをポリエチレンテレフタレート（ＰＥＴ）不織布（目付け20g／ｍ2）とした以外は実施例４と同じ方法で実施例７のサンプルを得た。【００６０】
（実施例８）
実施例４の第３のフィルタをＰＰエレクトレットフィルター２（東レ（株）製EMO2010 目付け20g／ｍ2）とした以外は実施例４と同じ方法で実施例８のサンプルを得た。【００６１】
（実施例９）
実施例４の第４のフィルタに用いたレーヨン不織布に代えて綿不織布（目付け20g／ｍ2）を用いた以外は実施例４と同じ方法で実施例９のサンプルを得た。【００６２】
（比較例１）
実施例２の第１、第３、第４のフィルタをウェルダー融着し、比較例１のサンプルを得た。【００６３】
（比較例２）
実施例２の第１、第２、第４のフィルタをウェルダー融着し、比較例２のサンプルを得た。【００６４】
（比較例３）
実施例２の第２のフィルタと同じポリプロピレン不織布（目付け20g／ｍ2）を第１のフィルタとした以外は実施例２と同じ方法で比較例３のサンプルを得た。【００６５】
（比較例４）
実施例２の第１のフィルタと同じレーヨン不織布（目付け20g／ｍ2）を第２のフィルタとした以外は実施例２と同じ方法で比較例４のサンプルを得た。【００６６】
（比較例５）
実施例２の第１のフィルタと同じレーヨン不織布（目付け20g／ｍ2）を第３のフィルタとした以外は実施例２と同じ方法で比較例５のサンプルを得た。【００６７】
（比較例６）
実施例２の第１、第２、第３のフィルタをウェルダー融着し、比較例６のサンプルを得た。【００６８】
上記サンプルの組合せについて表１に示す。【００６９】
【表１】
2018074337.tif 000003
【００７０】
（吸水性試験）
上記各サンプル（実施例１〜９、比較例１〜６）についての吸水能力については、JIS L 1912:1997「医療用不織布試験方法」の吸水性試験：吸水量に基づき試験を実施し、吸水能力（％）を算出した。その結果を表２に示す。【００７１】
（血液バリア性試験）
上記各サンプル（実施例１〜９、比較例１〜６）についての血液バリア性試験については、ASTM F1862 “Standard Test Method for Resistance of Medical Face Masks to Penetration by Synthetic Blood”に基づき行った。３２枚の各サンプルを用意し、３２枚のうち、２９枚以上のサンプルで血液透過が無い場合、合格とした。このときの人工血液の噴射圧は160mmHgにて行った。その結果を表２に示す。【００７２】
（抗ウイルス性評価）
実施例２〜９の第１のフィルタ及び第４のフィルタ並びに比較例１の第１のフィルタをそれぞれ0.4ｇ採取し、各サンプル（0.4 g）をバイアル瓶に入れ、ウイルス液0.2 mlを滴下し、37℃で5分間作用させた。5分間作用させた後、10mlのSCDLP培地を添加し、Vortexミキサーを用いて攪拌することによりウイルスを洗い出した。その後、各反応サンプルが10-2〜10-5になるまでMEM希釈液にて希釈を行った（１０倍段階希釈）。シャーレに培養したMDCK細胞にサンプル液100μLを接種した。90分間静置しウイルスを細胞へ吸着させた後、0.7％寒天培地を重層し、48時間、34℃、5％CO2インキュベータにて培養後、ホルマリン固定、メチレンブルー染色を行い形成されたプラック数をカウントして、ウイルスの感染価（ＰＦＵ：plaque-forming units）を算出した。ここで、各サンプルにおける第１のフィルタおよび第４のフィルタのそれぞれについて、ウイルスの感染価を算出した。その結果を表２に示す。【００７３】
【表２】
2018074337.tif 000004
【００７４】
本発明による全ての実施例において血液バリア性の判定結果は合格であった。この結果に対し、第２、第３あるいは第４のフィルタが欠如している比較例１、２、６のサンプル、第１のフィルタの吸水能力が低い比較例３、第２のフィルタの吸水能力が高い比較例４および第３のフィルタの吸水能力が高い比較例５のサンプルでは、いずれも血液バリア性が不合格であった。つまり、第１のフィルタに吸水能力の高い不織布基材（吸水能力１００％以上）を用い、さらに第２および第３のフィルタに吸水能力の低い疎水性不織布基材（第２のフィルタ：吸水能力３０％以下、第３のフィルタ：吸水能力５０％以下）を用いるとともに第４のフィルタを設けないと、血液バリア性が低下することを示している。さらに抗ウイルス加工を施した実施例３〜９のサンプルでは、５分間という短時間にも関わらず、検出限界値以下という高い抗ウイルス効果を示すことも確認できた。以上の結果より、本実施例のマスクは、血液バリア性に優れ、抗ウイルス効果も高いため、２次感染防止に有用な血液バリア性を有するマスクを提供できる。
【国際調査報告】
2018074337.tif 000005
2018074337.tif 000006
2018074337.tif 000007
2018074337.tif 000008